(57)【要約】  裏面照射型固体撮像素子２２ａであって、フィルタ５２によって分光され各画素に入射する光の色にかかわらず各画素の表面側（６０―１,６０Ｒ―１）の面積を同一に形成すると共に、分光された赤色の光が入射される画素の裏面側（６０Ｒ―４）の面積を緑色又は青色の光が入射する画素の裏面側（６０−Ｒ）の面積より大面積に形成する。
2012132737.tif 000002
【特許請求の範囲】
【請求項１】
二次元アレイ状に配列形成された複数のフォトダイオードの各々が光の入射される裏面側から表面側にかけて形成された半導体基板と、
該半導体基板の前記裏面側に積層され光を分光するカラーフィルタと、
前記フォトダイオード毎に前記カラーフィルタの裏面側に積層され入射光を集光して対応する前記フォトダイオードの前記裏面側に入射させるマイクロレンズと、
前記半導体基板の前記表面側に形成され前記フォトダイオードが受光量に応じて検出した撮像信号を読み出す信号読出部とを備え、
前記カラーフィルタによって分光され前記各フォトダイオードに入射する光の色にかかわらず前記各フォトダイオードの前記表面側の面積を同一に形成すると共に、前記分光された赤色の光が入射される前記フォトダイオードの前記裏面側の面積を緑色又は青色の光が入射する前記フォトダイオードの前記裏面側の面積より大面積に形成した裏面照射型固体撮像素子。
【請求項２】
請求項１に記載の裏面照射型固体撮像素子であって、
前記緑色の光が入射する前記フォトダイオードの前記裏面側の面積を前記青色の光が入射する前記フォトダイオードの前記裏面側の面積より大面積に形成した裏面照射型固体撮像素子。
【請求項３】
請求項１又は請求項２に記載の裏面照射型固体撮像素子であって、
前記各フォトダイオードは、前記裏面側の不純物濃度が前記表面側の不純物濃度より低濃度に形成された裏面照射型固体撮像素子。
【請求項４】
請求項３に記載の裏面照射型固体撮像素子であって、
前記各フォトダイオードは、前記裏面側から前記表面側にかけて不純物濃度が順に高濃度となる複数層で形成された裏面照射型固体撮像素子。
【請求項５】
請求項４に記載の裏面照射型固体撮像素子であって、
前記複数層は少なくとも３層で構成され、前記大面積とされる層を、最も前記裏面側の層だけとする裏面照射型固体撮像素子。
【請求項６】
請求項４に記載の裏面照射型固体撮像素子であって、
前記複数層は少なくとも３層で構成され、前記大面積とされる層を、最も前記表面側の層以外の層とする裏面照射型固体撮像素子。
【請求項７】
請求項４乃至請求項６のいずれか１項に記載の裏面照射型固体撮像素子であって、
前記複数層のうち最も前記表面側の層の厚さが少なくとも１μｍ以上に形成されたことを特徴とする裏面照射型固体撮像素子。
【請求項８】
請求項４乃至請求項７のいずれか１項に記載の裏面照射型固体撮像素子であって、
前記フォトダイオードの最も前記表面側の層が、単位面積当たり、１ｅ１２／ｃｍ２以上のイオン注入濃度で形成された裏面照射型固体撮像素子。
【請求項９】
請求項４乃至請求項８のいずれか１項に記載の裏面照射型固体撮像素子であって、
前記フォトダイオードの最も前記表面側の層以外の層が、単位面積当たり、１ｅ１２／ｃｍ２未満のイオン注入濃度で形成された裏面照射型固体撮像素子。
【請求項１０】
請求項１乃至請求項９のいずれか１項に記載の裏面照射型固体撮像素子を搭載した撮像装置。
【請求項１１】
二次元アレイ状に配列形成された複数のフォトダイオードの各々が光の入射される裏面側から表面側にかけて形成された半導体基板と、該半導体基板の前記裏面側に積層され光を分光するカラーフィルタと、前記フォトダイオード毎に前記カラーフィルタの裏面側に積層され入射光を集光して対応する前記フォトダイオードの前記裏面側に入射させるマイクロレンズと、前記半導体基板の前記表面側に形成され前記フォトダイオードが受光量に応じて検出した撮像信号を読み出す信号読出部とを備える裏面照射型固体撮像素子の製造方法であって、
前記カラーフィルタによって分光され前記各フォトダイオードに入射する光の色にかかわらず前記各フォトダイオードの前記表面側の面積を同一に形成すると共に、前記分光された赤色の光が入射される前記フォトダイオードの前記裏面側の面積を緑色又は青色の光が入射する前記フォトダイオードの前記裏面側の面積より大面積に形成する裏面照射型固体撮像素子の製造方法。
【請求項１２】
請求項１１に記載の裏面照射型固体撮像素子の製造方法であって、
前記緑色の光が入射する前記フォトダイオードの前記裏面側の面積を前記青色の光が入射する前記フォトダイオードの前記裏面側の面積より大面積に形成する裏面照射型固体撮像素子の製造方法。
【請求項１３】
請求項１１又は請求項１２に記載の裏面照射型固体撮像素子の製造方法であって、
前記各フォトダイオードの前記裏面側の不純物濃度を前記表面側の不純物濃度より低濃度に形成する裏面照射型固体撮像素子。
【請求項１４】
請求項１３に記載の裏面照射型固体撮像素子の製造方法であって、
前記各フォトダイオードは、前記裏面側から前記表面側にかけて不純物濃度が順に高濃度となる複数層で形成する裏面照射型固体撮像素子。
【請求項１５】
請求項１４に記載の裏面照射型固体撮像素子の製造方法であって、
前記複数層は少なくとも３層で構成され、前記大面積とされる層を、最も前記裏面側の層だけとする裏面照射型固体撮像素子の製造方法。
【請求項１６】
請求項１４に記載の裏面照射型固体撮像素子の製造方法であって、
前記複数層は少なくとも３層で構成され、前記大面積とされる層を、最も前記表面側の層以外の層とする裏面照射型固体撮像素子の製造方法。
【請求項１７】
請求項１４乃至請求項１６のいずれか１項に記載の裏面照射型固体撮像素子の製造方法であって、
前記複数層のうち最も前記表面側の層の厚さを少なくとも１μｍ以上に形成する裏面照射型固体撮像素子の製造方法。
【請求項１８】
請求項１４乃至請求項１７のいずれか１項に記載の裏面照射型固体撮像素子の製造方法であって、
前記フォトダイオードの最も前記表面側の層を、単位面積当たり、１ｅ１２／ｃｍ２以上のイオン注入濃度で形成する裏面照射型固体撮像素子の製造方法。
【請求項１９】
請求項１４乃至請求項１８のいずれか１項に記載の裏面照射型固体撮像素子の製造方法であって、
前記フォトダイオードの最も前記表面側の層以外の層を、単位面積当たり、１ｅ１２／ｃｍ２未満のイオン注入濃度で形成する裏面照射型固体撮像素子の製造方法。
【発明の詳細な説明】
【技術分野】
【０００１】
本発明は、裏面照射型固体撮像素子及びその製造方法並びに撮像装置に関する。
【背景技術】
【０００２】
例えば原色系カラーフィルタ（Ｒ＝赤，Ｇ＝緑，Ｂ＝青）を搭載しカラー画像を撮像する固体撮像素子では、赤色検出用の画素（フォトダイオード：光電変換素子）と緑色検出用の画素と青色検出用の画素とが半導体基板上に設けられている。各画素上にはマイクロレンズ（トップレンズ）が積層され、各マイクロレンズで集光された入射光が、対応するカラーフィルタを通り、当該マイクロレンズ対応の画素に入射する構成になっている。【０００３】
近年の固体撮像素子は、多画素化が進展し、１０００万画素以上を搭載するのが普通になってきている。このため、１画素１画素が微細化され、１画素の大きさも入射光の波長オーダに近づいている。しかし、光学原理上、レンズの集光点を入射光の波長以下にすることはできない。このため、Ｒ，Ｇ，Ｂの各色光のうち最も長波長の赤色光は、波長７００ｎｍ程度以下には集光できず、隣接画素に赤色光が漏れ込み、混色やクロストークが発生する虞が高くなっている。【０００４】
そこで従来は、下記の特許文献１に記載されている様に、各画素の受光面積をＲ画素＞Ｇ画素＞Ｂ画素とし、波長が長い光を受光する赤色（Ｒ）画素の面積を大きくして、混色やクロストークが少なくなる様にしている。
【先行技術文献】
【特許文献】
【０００５】
【特許文献１】日本国特開２０１０―１２９５４８号公報
【発明の概要】
【発明が解決しようとする課題】
【０００６】
上述した特許文献１記載の従来技術の様に、受光する光の波長に応じて各画素の大きさ（受光面積）を変えることで、混色やクロストークを低減することができる。しかし、各画素の大きさが、受光する光の色毎に異なると、画素（フォトダイオード）から撮像画像信号を読み出す特性（読出電圧）や各画素の飽和特性等が色毎に異なってしまうという問題が生じる。【０００７】
本発明の目的は、各画素の読出特性や飽和特性等を変えることなく、長波長光を受光する画素の隣接画素へのクロストークを低減できる裏面照射型固体撮像素子及びその製造方法並びに撮像装置に関する。
【課題を解決するための手段】
【０００８】
本発明の裏面照射型固体撮像素子及びその製造方法は、二次元アレイ状に配列形成された複数のフォトダイオードの各々が光の入射される裏面側から表面側にかけて形成された半導体基板と、該半導体基板の前記裏面側に積層され光を分光するカラーフィルタと、前記フォトダイオード毎に前記カラーフィルタの裏面側に積層され入射光を集光して対応する前記フォトダイオードの前記裏面側に入射させるマイクロレンズと、前記半導体基板の前記表面側に形成され前記フォトダイオードが受光量に応じて検出した撮像信号を読み出す信号読出部とを備える裏面照射型固体撮像素子及びその製造方法であって、前記カラーフィルタによって分光され前記各フォトダイオードに入射する光の色にかかわらず前記各フォトダイオードの前記表面側の面積を同一に形成すると共に、前記分光された赤色の光が入射される前記フォトダイオードの前記裏面側の面積を緑色又は青色の光が入射する前記フォトダイオードの前記裏面側の面積より大面積に形成することを特徴とする。【０００９】
本発明の撮像装置は、上記の裏面照射型固体撮像素子を搭載することを特徴とする。
【発明の効果】
【００１０】
本発明によれば、各画素（フォトダイオード）の読出特性や飽和特性等を変えることなく、長波長光を受光する画素の隣接画素へのクロストークを低減することが可能となる。
【図面の簡単な説明】
【００１１】
【図１】本発明の一実施形態に係る撮像装置の機能ブロック図である。
【図２】図１に示す裏面照射型固体撮像素子の裏面側に設けられたカラーフィルタの一例を示す図である。
【図３】図２のIIIA―IIIA線位置の断面模式図（ＦＩＧ．３Ａ）及び比較図（ＦＩＧ．３Ｂ）である。
【図４】ＦＩＧ．３Ａに示す不純物濃度が異なるｎ領域を製造するとき使用するマスクを示す図である。
【図５】ＦＩＧ．３Ａの実施形態に代わる実施形態の断面模式図である。
【図６】ＦＩＧ．４Ａに代わる実施形態のマスクを示す図である。
【発明を実施するための形態】
【００１２】
以下、本発明の一実施形態について、図面を参照して説明する。
【００１３】
図１は、本発明の一実施形態に係る固体撮像素子を搭載したデジタルカメラ（撮像装置）の機能ブロック構成図である。このデジタルカメラ１０は、撮影光学系２１と、この撮影光学系２１の後段に配置された撮像素子チップ２２とを備える。撮影光学系２１は、撮影レンズ２１ａや絞り２１ｂや図示省略のメカニカルシャッタ等を備える。メカニカルシャッタを搭載しない機種もある。
【００１４】
撮像素子チップ２２は、信号読出部がＣＣＤ型やＣＭＯＳ型等のカラー画像撮像用の裏面照射型固体撮像素子２２ａと、裏面照射型固体撮像素子２２ａから出力されるアナログの画像データを自動利得調整（ＡＧＣ）や相関二重サンプリング処理等のアナログ処理するアナログ信号処理部（ＡＦＥ）２２ｂと、アナログ信号処理部２２ｂから出力されるアナログ画像データをデジタル画像データに変換するアナログデジタル変換部（Ａ／Ｄ）２２ｃとを備える。
【００１５】
このデジタルカメラ１０は更に、後述のシステム制御部（ＣＰＵ）２９からの指示によって，固体撮像素子２２ａ，アナログ信号処理部２２ｂ，Ａ／Ｄ２２ｃの駆動制御を行う駆動部（タイミングジェネレータＴＧを含む）２３と、ＣＰＵ２９からの指示によって発光するフラッシュ２５とを備える。駆動部２３を撮像素子チップ２２内に一緒に搭載する場合もある。
【００１６】
本実施形態のデジタルカメラ１０は更に、Ａ／Ｄ２２ｃから出力されるデジタル画像データを取り込み補間処理やホワイトバランス補正，ＲＧＢ／ＹＣ変換処理等の周知の画像処理を行うデジタル信号処理部２６と、画像データをＪＰＥＧ形式などの画像データに圧縮したり逆に伸長したりする圧縮／伸長処理部２７と、メニューなどを表示したりスルー画像や撮像画像を表示する表示部２８と、デジタルカメラ全体を統括制御するシステム制御部（ＣＰＵ）２９と、フレームメモリ等の内部メモリ３０と、ＪＰＥＧ画像データ等を格納する記録メディア３２との間のインタフェース処理を行うメディアインタフェース（Ｉ／Ｆ）部３１と、これらを相互に接続するバス３４とを備え、また、システム制御部２９には、ユーザからの指示入力を行う操作部３３が接続されている。
【００１７】
図２は、図１に示す裏面照射型固体撮像素子２２ａの裏面側受光面の一部カラーフィルタ配列を例示する図である。本実施形態の裏面照射型固体撮像素子２２ａには、三原色の各色カラーフィルタＲＧＢがベイヤ配列されている。
【００１８】
ＦＩＧ．３Ａは、図２のIIIA―IIIA線位置の断面模式図である。本実施形態の裏面照射型固体撮像素子２２ａは、ｐ型半導体基板５１の裏面側（光入射側を裏面側とする。）に各画素対応のカラーフィルタ（Ｒ，Ｇ，Ｂ）５２が積層されており、カラーフィルタ５２の上に、各画素対応のマイクロレンズ５３が積層されている。各画素対応のマイクロレンズ５３は、同一製造工程により同一形状，大きさに形成される。本実施形態では、例えば３〜４μｍの厚さのｐ型半導体基板５１を使用するが、この厚さ以外の基板を使用することも可能である。
【００１９】
ｐ型半導体基板５１の表面側には、各画素から撮像画像信号を読み出す信号読出部５４（信号読出回路）が形成される。図示する例の裏面照射型固体撮像素子２２ａはＣＭＯＳ型であるため、ＣＭＯＳ型トランジスタでなる信号読出部５４の３層の配線層を図示している。
【００２０】
カラーフィルタ５２とマイクロレンズ５３との間には透明な平坦化膜５５が積層され、ｐ型半導体基板５１とカラーフィルタ５２との間にも透明な平坦化膜や酸化膜５６等が設けられる。ｐ型半導体基板５１の表面側にも絶縁層５７等が設けられ、また、暗電流による白キズを防止するための図示省略の表面高濃度ｐ層等が設けられる。
【００２１】
ｐ型半導体基板５１の各画素対応のカラーフィルタＲＧＢ直下（半導体基板５１の裏面側直下）から、信号読出部５４が設けられたｐ型半導体基板５１の表面側まで、各画素毎にｎ領域６０が設けられている。
【００２２】
このｎ領域６０は、半導体基板５１の表面側から裏面側にかけて不純物濃度が順に薄くなる４層のｎ領域６０―１，６０―２，６０―３，６０―４で構成される。好適には、１層目６０―１の単位面積当たりのｎ型不純物のイオン注入濃度を１ｅ１２／ｃｍ２以上とし、２層目〜４層目のイオン注入濃度を１ｅ１２／ｃｍ２未満にするのが良い。
【００２３】
各色ＲＧＢのカラーフィルタが積層された夫々の画素において、ｎ領域６０が設けられるが、本実施形態では、Ｒフィルタが積層された画素のｎ領域（符号を「６０Ｒ」とする）の構造だけ、他のＢフィルタ，Ｇフィルタを持つ画素のｎ領域６０と異なる構造としている。
【００２４】
Ｒフィルタを積層した画素におけるｎ領域６０Ｒも、他のｎ領域６０と同様に、半導体基板５１の表面側から裏面側にかけてｎ型不純物濃度を順に薄くした４層（６０Ｒ―１，６０Ｒ―２，６０Ｒ―３，６０Ｒ―４）構造となっている。図示する例では、ｎ領域層６０―ｉ，６０Ｒ―ｉ（ｉ＝１，２，３，４）の各層の厚さを同一としているが、これに限るものではない。
【００２５】
ｎ領域６０Ｒの表面側から１層目のｎ型不純物濃度が一番濃い層６０Ｒ―１すなわち撮像画像信号を読み出すｎ領域層６０Ｒ―１の面積（半導体基板の表面側，裏面側から見た面積）と、他色のｎ領域６０の表面側から１層目の層６０―１の面積とは、同一面積に形成される。本実施形態では、表面側から２層目の層６０Ｒ―２，６０―２の面積も、１層目の層６０Ｒ―１，６０―１と同一面積に形成される。
【００２６】
しかし、本実施形態では、ｎ領域６０Ｒの表面側から３層目，４層目の不純物濃度が薄い層６０Ｒ―３，６０Ｒ―４の面積を、他色のｎ領域６０の表面側から３層目，４層目の層６０―３，６０―４に比べて、広く形成する。ＦＩＧ．３Ｂは、ＦＩＧ．３Ａと比較するために図示したものであり、ＦＩＧ．３Ｂでは、Ｒフィルタ搭載画素のｎ領域を全て同一面積かつ他色画素とも同一面積にしてある。
【００２７】
各マイクロレンズ５３の集光点は、半導体基板５１の裏面側表面と、ｎ領域６０，６０Ｒの４層目の層６０―４，６０Ｒ―４の裏面側の半分程度の深さとの間の範囲に来るように製造されるため、４層目の層６０Ｒ―４の面積を隣接画素より広くすることで、ｎ領域層６０―４にＲ光を集光させたとき隣接画素にＲ光が漏れ込むクロストークを減らすことができる。
【００２８】
４層目，３層目の不純物濃度の薄い層６０Ｒ―４，６０Ｒ―３で光電変換された信号電荷（電子）は、不純物濃度の濃い層６０Ｒ―２，６０Ｒ―１と移動して１層目の層６０Ｒ―４に蓄積される。
【００２９】
この１層目の層６０Ｒ―１を、４層目の層６０Ｒ―４と同じ広い面積で製造してしまうと、他のｎ領域６０の１層目の層６０―１と面積が違ってきてしまう。この結果、撮像画像信号を１層目から読み出すときの読出特性や飽和特性等が、Ｒフィルタ積層画素と他色（Ｇ，Ｂ）フィルタ積層画素とで異なってしまうという問題が生じる。
【００３０】
しかし、本実施形態では、入射光を受光する４層目６０Ｒ―４，３層目６０Ｒ―３の面積を、青色検出画素や緑色検出画素に比較して広くする一方、撮像画像信号を読み出す赤色検出画素の１層目６０Ｒ―１の面積を他色の１層目６０―１と同一面積としているため、読出特性や飽和特性等は同じとなる。また、上述した様に、信号読出を行う１層目６０Ｒ―１から遠い、面積拡大を図った層６０Ｒ―４，６０Ｒ―３の不純物濃度を薄くしているため、読出特性や飽和特性等が１層目に及ぼす影響は小さくなる。
【００３１】
更に、１層目６０―１，６０Ｒ―１の厚さを少なくとも１μｍ程度あるいはこれより少し厚くすることで、大面積とした４層目６０Ｒ―４の影響が１層目６０Ｒ―１に及ぶことがなくなり、他色の１層目６０―１と同様の読出特性や飽和特性等となる。
【００３２】
図４は、ＦＩＧ．３Ａに示す固体撮像素子２２ａのｐ型半導体基板５１にイオン注入して４層の濃度が異なるｎ領域６０―ｉ，６０Ｒ―ｉ（ｉ＝１〜４）を製造するときに使用するマスクを示す図である。図中の白抜き矩形部分が貫通穴であり、この穴を通してｎ型不純物が表面側から注入される。この矩形部分内に記載したＲＧＢは、対応するカラーフィルタＲＧＢを表している。
【００３３】
ＦＩＧ．４Ａは、半導体基板５１の裏面側から浅い層６０―４，６０―３，６０Ｒ―４，６０Ｒ―３を製造するときに使用するマスク６５であり、ＦＩＧ．４Ｂは、半導体基板５１の裏面側から深い層６０―１，６０―２，６０Ｒ―１，６０Ｒ―２を製造するときに使用するマスク６６である。イオン注入を半導体基板５１の表面側から行う場合、表面側に一番近い層６０―１，６０Ｒ―１を製造するときは、低エネルギかつ高濃度の不純物を注入し、表面から一番深い層６０―４，６０Ｒ―４を製造するときは高エネルギかつ低濃度の不純物を注入することになる。
【００３４】
マスク６６では、ＲＧＢ用の各穴６６Ｒ，６６Ｇ，６６Ｂの開口面積は同一であるが、マスク６５では、ＧＢ用の各穴６５Ｇ，６５Ｂの開口面積に比較して、Ｒ用の穴６５Ｒを広げている。これにより、赤色検出用画素のｎ領域６０Ｒの３目，４層目の面積を１層目，２層目の面積より広げて製造することが可能となる。
【００３５】
図５は、ＦＩＧ．３Ａの実施形態に代わる本発明の別実施形態に係る裏面照射型固体撮像素子の断面模式図である。ＦＩＧ．３Ａの実施形態と異なる点は、ｎ領域６０Ｒの２層目６０Ｒ―２の面積も広げており、１層目６０Ｒ―１だけを他のｎ領域６０の面積と同一面積としている。
【００３６】
この実施形態でも、赤色光のクロストーク等を回避することができる。裏面照射型固体撮像素子は、フォトダイオード（画素）の受光面が設けられる側に信号読出部も一緒に設ける表面照射型固体撮像素子に比べて、受光面に占める光電変換素子の占める割合が増えて受光感度が大きくなる一方、半導体基板が厚くなってしまう。入射光の半導体基板への侵入距離は、波長が長いほど深くまで侵入するため、表面照射型に比べて裏面照射型は、特に赤色光のクロストークが問題となる。
【００３７】
しかるに、ＦＩＧ．３Ａや図５の実施形態の様に、半導体基板の裏面側光入射面から深い位置までｎ領域６０Ｒの面積を広げておけば、半導体基板内での吸収が弱い赤色光が集光点を過ぎて半導体基板内で広がっても、赤色光をｎ領域６０Ｒ内で吸収して光電変換できるため、クロストークや混色を少なくすることができる。
【００３８】
図６は、ＦＩＧ．４Ａの実施形態に代わる本発明の別実施形態に係るマスクを示す図である。信号読出回路側のｎ領域６０―１，６０Ｒ―１を製造するマスクは、ＦＩＧ．４Ｂと同じであるが、表面から深い領域（＝裏面から浅い領域）の層をイオン注入で製造するときに使用するマスクを、図６に示すマスクとする。
【００３９】
ＦＩＧ．４Ａのマスク６５では、各穴の面積（又は、矩形の１辺の長さ）を、『穴６５Ｒ＞穴６５Ｇ＝穴６５Ｂ』としたが、本実施形態のマスク６７では、入射光の波長順に、『穴６７Ｒ＞穴６７Ｇ＞穴６７Ｂ』としている。このように、各色フィルタを透過する入射光の中心波長の波長比と同程度の大小関係とするのが良い。これにより、赤色光ばかりでなく、緑色光のクロストークも低減することが可能となる。
【００４０】
以上述べた様に、入射光のうち赤色光を受光するフォトダイオードの受光面積を他色を受光するフォトダイオードの受光面積より広くすると共に、撮像画像信号を読み出す部分のフォトダイオードの面積を各色毎に同じ面積としたため、読出特性や飽和特性等を色毎に変えることなく、赤色光のクロストークを低減することが可能となる。
【００４１】
なお、上述した実施形態では、各画素（フォトダイオード）が半導体基板に正方格子配列（二次元アレイ配列の一例）されかつカラーフィルタがベイヤ配列された裏面照射型固体撮像素子について説明したが、本発明は、これに限るものではなく、奇数行の画素行が偶数行の画素行に対して１／２画素ピッチづつずらして配置された所謂ハニカム画素配列にも適用でき、カラーフィルタ配列が例えば縦ストライプ，横ストライプのものにも適用可能である。
【００４２】
また、ＦＩＧ．３Ａの実施形態では、３層目６０Ｒ―３及び４層目６０Ｒ―４の面積を広げているが、４層目６０Ｒ―４だけの面積を広げても本発明の効果を得ることが可能である。
【００４３】
更にまた、図３，図５の実施形態では、ｎ領域６０，６０Ｒを４層構造としたが、２層構造，３層構造その他の構造でも良く、赤色光を受光するフォトダイオードの光入射面側層の面積を他色に比べて広くすることで、上述した実施形態と同様の効果を得ることができる。
【００４４】
以上述べた様に、実施形態の裏面照射型固体撮像素子及びその製造方法は、二次元アレイ状に配列形成された複数のフォトダイオードの各々が光の入射される裏面側から表面側にかけて形成された半導体基板と、該半導体基板の前記裏面側に積層され光を分光するカラーフィルタと、前記フォトダイオード毎に前記カラーフィルタの裏面側に積層され入射光を集光して対応する前記フォトダイオードの前記裏面側に入射させるマイクロレンズと、前記半導体基板の前記表面側に形成され前記フォトダイオードが受光量に応じて検出した撮像信号を読み出す信号読出部とを備える裏面照射型固体撮像素子及びその製造方法であって、
前記カラーフィルタによって分光され前記各フォトダイオードに入射する光の色にかかわらず前記各フォトダイオードの前記表面側の面積を同一に形成すると共に、前記分光された赤色の光が入射される前記フォトダイオードの前記裏面側の面積を緑色又は青色の光が入射する前記フォトダイオードの前記裏面側の面積より大面積に形成したことを特徴とする。
【００４５】
また、実施形態の裏面照射型固体撮像素子及びその製造方法は、前記緑色の光が入射する前記フォトダイオードの前記裏面側の面積を前記青色の光が入射する前記フォトダイオードの前記裏面側の面積より大面積に形成したことを特徴とする。
【００４６】
また、実施形態の裏面照射型固体撮像素子及びその製造方法の前記各フォトダイオードは、前記裏面側の不純物濃度が前記表面側の不純物濃度より低濃度に形成されたことを特徴とする。
【００４７】
また、実施形態の裏面照射型固体撮像素子及びその製造方法の前記各フォトダイオードは、前記裏面側から前記表面側にかけて不純物濃度が順に高濃度となる複数層で形成されたことを特徴とする。
【００４８】
また、実施形態の裏面照射型固体撮像素子及びその製造方法の前記複数層は、少なくとも３層で構成され、前記大面積とされる層を、最も前記裏面側の層だけとすることを特徴とする。
【００４９】
また、実施形態の裏面照射型固体撮像素子及びその製造方法の前記複数層は、少なくとも３層で構成され、前記大面積とされる層を、最も前記表面側の層以外の層とすることを特徴とする。
【００５０】
また、実施形態の裏面照射型固体撮像素子及びその製造方法は、前記複数層のうち最も前記表面側の層の厚さが少なくとも１μｍ以上に形成されたことを特徴とする。
【００５１】
また、実施形態の裏面照射型固体撮像素子及びその製造方法は、前記フォトダイオードの最も前記表面側の層が、単位面積当たり、１ｅ１２／ｃｍ２以上のイオン注入濃度で形成されたことを特徴とする。
【００５２】
また、実施形態の裏面照射型固体撮像素子及びその製造方法は、前記フォトダイオードの最も前記表面側の層以外の層が、単位面積当たり、１ｅ１２／ｃｍ２未満のイオン注入濃度で形成されたことを特徴とする。
【００５３】
また、実施形態の撮像装置は、上記のいずれかに記載の裏面照射型固体撮像素子を搭載したことを特徴とする。
【００５４】
以上述べた実施形態によれば、各画素（フォトダイオード）の読出特性や飽和特性等を変えることなく、長波長光を受光する画素の隣接画素へのクロストークを低減することが可能となる。
【産業上の利用可能性】
【００５５】
本発明に係る裏面照射型固体撮像素子は、特に赤色光のクロストークを低減できるため、高品質な被写体画像を撮像するデジタルカメラ，カメラ付携帯電話機，カメラ付電子装置，内視鏡用撮像装置等に適用すると有用である。
本出願は、２０１１年３月２５日出願の日本特許出願番号２０１１−６７８９１に基づくものであり、その内容はここに参照として取り込まれる。
【符号の説明】
【００５６】
１０  撮像装置（デジタルカメラ）
２２  撮像素子チップ
２２ａ  裏面照射型固体撮像素子
５１  ｐ型半導体基板
５２  カラーフィルタ層
５３  マイクロレンズ
５４  信号読出部
６０  ｎ領域
６０―１  １層目（不純物濃度が高高）
６０―２  ２層目（不純物濃度が高低）
６０―３  ３層目（不純物濃度が低高）
６０―４  ４層目（不純物濃度が低低）
６０Ｒ  赤色検出用画素のｎ領域
６０Ｒ―１  １層目（不純物濃度が高高）
６０Ｒ―２  ２層目（不純物濃度が高低）
６０Ｒ―３  ３層目（不純物濃度が低高）
６０Ｒ―４  ４層目（不純物濃度が低低）
６５，６６，６７  マスク
６５Ｒ，６５Ｇ，６５Ｂ  マスク穴
６６Ｒ，６６Ｇ，６６Ｂ  マスク穴
６７Ｒ，６７Ｇ，６７Ｂ  マスク穴
【図１】
2012132737.tif 000003
【図２】
2012132737.tif 000004
【図３】
2012132737.tif 000005
【図４】
2012132737.tif 000006
【図５】
2012132737.tif 000007
【図６】
2012132737.tif 000008
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
二次元アレイ状に配列形成された複数のフォトダイオードの各々が光の入射される裏面側から表面側にかけて形成された半導体基板と、
該半導体基板の前記裏面側に積層され光を分光するカラーフィルタと、
前記フォトダイオード毎に前記カラーフィルタの裏面側に積層され入射光を集光して対応する前記フォトダイオードの前記裏面側に入射させるマイクロレンズと、
前記半導体基板の前記表面側に形成され前記フォトダイオードが受光量に応じて検出した撮像信号を読み出す信号読出部とを備え、
前記カラーフィルタによって分光され前記各フォトダイオードに入射する光の色にかかわらず前記各フォトダイオードの前記表面側の面積を同一に形成すると共に、前記分光された赤色の光が入射される前記フォトダイオードの前記裏面側の面積を緑色又は青色の光が入射する前記フォトダイオードの前記裏面側の面積より大面積に形成し、且つ前記各フォトダイオードの前記裏面側の不純物濃度を前記表面側の不純物濃度より低濃度に形成すると共に、前記表面側の不純物濃度を互いに同じに形成した裏面照射型固体撮像素子。
【請求項２】
請求項１に記載の裏面照射型固体撮像素子であって、
前記緑色の光が入射する前記フォトダイオードの前記裏面側の面積を前記青色の光が入射する前記フォトダイオードの前記裏面側の面積より大面積に形成した裏面照射型固体撮像素子。
【請求項３】
請求項１又は請求項２に記載の裏面照射型固体撮像素子であって、
前記各フォトダイオードは、前記裏面側から前記表面側にかけて不純物濃度が順に高濃度となる複数層で形成された裏面照射型固体撮像素子。
【請求項４】
請求項３に記載の裏面照射型固体撮像素子であって、
前記複数層は少なくとも３層で構成され、前記大面積とされる層を、最も前記裏面側の層だけとする裏面照射型固体撮像素子。
【請求項５】
請求項３に記載の裏面照射型固体撮像素子であって、
前記複数層は少なくとも３層で構成され、前記大面積とされる層を、最も前記表面側の層以外の層とする裏面照射型固体撮像素子。
【請求項６】
請求項３乃至請求項５のいずれか１項に記載の裏面照射型固体撮像素子であって、
前記複数層のうち最も前記表面側の層の厚さが少なくとも１μｍ以上に形成されたことを特徴とする裏面照射型固体撮像素子。
【請求項７】
請求項３乃至請求項６のいずれか１項に記載の裏面照射型固体撮像素子であって、
前記フォトダイオードの最も前記表面側の層が、単位面積当たり、１ｅ１２／ｃｍ２以上のイオン注入濃度で形成された裏面照射型固体撮像素子。
【請求項８】
請求項３乃至請求項７のいずれか１項に記載の裏面照射型固体撮像素子であって、
前記フォトダイオードの最も前記表面側の層以外の層が、単位面積当たり、１ｅ１２／ｃｍ２未満のイオン注入濃度で形成された裏面照射型固体撮像素子。
【請求項９】
請求項１乃至請求項８のいずれか１項に記載の裏面照射型固体撮像素子を搭載した撮像装置。
【請求項１０】
二次元アレイ状に配列形成された複数のフォトダイオードの各々が光の入射される裏面側から表面側にかけて形成された半導体基板と、該半導体基板の前記裏面側に積層され光を分光するカラーフィルタと、前記フォトダイオード毎に前記カラーフィルタの裏面側に積層され入射光を集光して対応する前記フォトダイオードの前記裏面側に入射させるマイクロレンズと、前記半導体基板の前記表面側に形成され前記フォトダイオードが受光量に応じて検出した撮像信号を読み出す信号読出部とを備える裏面照射型固体撮像素子の製造方法であって、
前記カラーフィルタによって分光され前記各フォトダイオードに入射する光の色にかかわらず前記各フォトダイオードの前記表面側の面積を同一に形成すると共に、前記分光された赤色の光が入射される前記フォトダイオードの前記裏面側の面積を緑色又は青色の光が入射する前記フォトダイオードの前記裏面側の面積より大面積に形成し、且つ前記各フォトダイオードの前記裏面側の不純物濃度を前記表面側の不純物濃度より低濃度に形成すると共に、前記表面側の不純物濃度を互いに同じに形成する裏面照射型固体撮像素子の製造方法。
【請求項１１】
請求項１０に記載の裏面照射型固体撮像素子の製造方法であって、
前記緑色の光が入射する前記フォトダイオードの前記裏面側の面積を前記青色の光が入射する前記フォトダイオードの前記裏面側の面積より大面積に形成する裏面照射型固体撮像素子の製造方法。
【請求項１２】
請求項１０又は請求項１１に記載の裏面照射型固体撮像素子の製造方法であって、
前記各フォトダイオードは、前記裏面側から前記表面側にかけて不純物濃度が順に高濃度となる複数層で形成する裏面照射型固体撮像素子の製造方法。
【請求項１３】
請求項１２に記載の裏面照射型固体撮像素子の製造方法であって、
前記複数層は少なくとも３層で構成され、前記大面積とされる層を、最も前記裏面側の層だけとする裏面照射型固体撮像素子の製造方法。
【請求項１４】
請求項１２に記載の裏面照射型固体撮像素子の製造方法であって、
前記複数層は少なくとも３層で構成され、前記大面積とされる層を、最も前記表面側の層以外の層とする裏面照射型固体撮像素子の製造方法。
【請求項１５】
請求項１２乃至請求項１４のいずれか１項に記載の裏面照射型固体撮像素子の製造方法であって、
前記複数層のうち最も前記表面側の層の厚さを少なくとも１μｍ以上に形成する裏面照射型固体撮像素子の製造方法。
【請求項１６】
請求項１２乃至請求項１５のいずれか１項に記載の裏面照射型固体撮像素子の製造方法であって、
前記フォトダイオードの最も前記表面側の層を、単位面積当たり、１ｅ１２／ｃｍ２以上のイオン注入濃度で形成する裏面照射型固体撮像素子の製造方法。
【請求項１７】
請求項１２乃至請求項１６のいずれか１項に記載の裏面照射型固体撮像素子の製造方法であって、
前記フォトダイオードの最も前記表面側の層以外の層を、単位面積当たり、１ｅ１２／ｃｍ２未満のイオン注入濃度で形成する裏面照射型固体撮像素子の製造方法。
【手続補正２】
【補正対象書類名】明細書
【補正対象項目名】０００８
【補正方法】変更
【補正の内容】
【０００８】
本発明の裏面照射型固体撮像素子及びその製造方法は、二次元アレイ状に配列形成された複数のフォトダイオードの各々が光の入射される裏面側から表面側にかけて形成された半導体基板と、該半導体基板の前記裏面側に積層され光を分光するカラーフィルタと、前記フォトダイオード毎に前記カラーフィルタの裏面側に積層され入射光を集光して対応する前記フォトダイオードの前記裏面側に入射させるマイクロレンズと、前記半導体基板の前記表面側に形成され前記フォトダイオードが受光量に応じて検出した撮像信号を読み出す信号読出部とを備える裏面照射型固体撮像素子及びその製造方法であって、前記カラーフィルタによって分光され前記各フォトダイオードに入射する光の色にかかわらず前記各フォトダイオードの前記表面側の面積を同一に形成すると共に、前記分光された赤色の光が入射される前記フォトダイオードの前記裏面側の面積を緑色又は青色の光が入射する前記フォトダイオードの前記裏面側の面積より大面積に形成し、且つ前記各フォトダイオードの前記裏面側の不純物濃度を前記表面側の不純物濃度より低濃度に形成すると共に、前記表面側の不純物濃度を互いに同じに形成することを特徴とする。
【国際調査報告】
2012132737.tif 000009
2012132737.tif 000010
2012132737.tif 000011
2012132737.tif 000012